(57)【要約】【課題】動作中において、ピニオンシャフトに設けられている止めピン穴に圧入されているピンが破損しない減速機用プラネタリギヤ装置を提供することにある。【解決手段】ピニオンシャフト５は、端部に止めピン穴５ａが設けられ、高炭素クロム軸受鋼ＳＵＪ２であり、そして、前記ピニオンシャフト５の軸線方向中央部の表面層の残留オーステナイト量が１６体積％未満である。これにより、ピニオンシャフトに設けれられているピンの破損を防止することが可能となる。【選択図】図１
2011247389.tif 000002
【特許請求の範囲】
【請求項１】
同心に配されたサンギヤ及びリングギヤに噛み合うピニオンギヤと、前記ピニオンギヤの中心に挿通され、キャリアに固定され、かつ、前記ピニオンギヤを回転自在に支持するピニオンシャフトと、前記ピニオンギヤの内周面に形成された軌道面と前記ピニオンシャフトの外周面に形成された軌道面との間に転動自在に配された複数のころと、を備える減速機用プラネタリギヤ装置において、前記ピニオンシャフトは、端部に止めピン穴が設けられ、高炭素クロム軸受鋼ＳＵＪ２であり、そして、前記ピニオンシャフトの軸線方向中央部の表面層の残留オーステナイト量が１６体積％未満であることを特徴とする減速機用プラネタリギヤ装置。
【請求項２】
前記ピニオンシャフトの前記軌道面が形成された部分のうち少なくとも一部分は、その表面層の残留オーステナイト量が１５体積％以上４０体積％以下であることを特徴とする請求項１に記載の減速機用プラネタリギヤ装置。
【請求項３】
前記ピニオンシャフトには、潤滑穴が形成されていることを特徴とする請求項１または請求項２に記載の減速機用プラネタリギヤ装置。
【発明の詳細な説明】
【技術分野】
【０００１】
本発明は、油圧ショベルやクレーン等の建設機械の走行減速機や旋回減速機に使用される減速機用プラネタリギヤ装置に関する。
【背景技術】
【０００２】
プラネタリギヤ装置は、サンギヤ，リングギヤ，及びキャリヤを備えており、これらの回転要素は出力軸の周りに同心に配されている。また、サンギヤ及びリングギヤに噛み合うピニオンギヤが、キャリヤに固定されたピニオンシャフトに、ニードルローラのような軸受用ころを介して回転自在に支持されている。ピニオンシャフトは、その軸方向一端部に形成された止めピン穴にピンを圧入することで、キャリヤに固定されている。
【０００３】
しかし、プラネタリギヤ装置において、ピニオンシャフトにはギア反力が作用し曲がりが発生する。そのため、ピニオンシャフトとニードルローラの間にエッジロードが発生し、ピニオンシャフトには、はく離が発生するおそれがある。
ピニオンシャフトの曲がりを防止するため、ピニオンシャフトには、ズブ焼入れをした高炭素クロム軸受鋼二種（ＳＵＪ２）が用いられている（例えば、特許文献１）。
【先行技術文献】
【特許文献】
【０００４】
【特許文献１】特開２００７−２３２０７６号公報
【発明の概要】
【発明が解決しようとする課題】
【０００５】
しかし、特許文献1に記載されているピニオンシャフトおいて、プラネタリギヤ装置動作中に、ピニオンシャフトに負荷するギア反力によって、ピニオンシャフトに発生した応力は、残留オーステナイトからマルテンサイトへの変態を起こすので、ピニオンシャフトは塑性変形を起こす。そのため、ピニオンシャフトに設けられている止めピン穴に圧入されたピンは破損するおそれがあり、プラネタリギヤ装置は故障するおそれがある。
【０００６】
本発明は、前述した課題に鑑みてなされたものであり、その目的は、動作中において、ピニオンシャフトに設けられている止めピン穴に圧入されているピンが破損しない減速機用プラネタリギヤ装置を提供することにある。
【課題を解決するための手段】
【０００７】
発明の上記目的は、下記の構成により達成される。
（１）同心に配されたサンギヤ及びリングギヤに噛み合うピニオンギヤと、前記ピニオンギヤの中心に挿通され、キャリアに固定され、かつ、前記ピニオンギヤを回転自在に支持するピニオンシャフトと、前記ピニオンギヤの内周面に形成された軌道面と前記ピニオンシャフトの外周面に形成された軌道面との間に転動自在に配された複数のころと、を備える減速機用プラネタリギヤ装置において、前記ピニオンシャフトは、端部に止めピン穴が設けられ、高炭素クロム軸受鋼ＳＵＪ２であり、そして、前記ピニオンシャフトの軸線方向中央部の表面層の残留オーステナイト量が１６体積％未満であることを特徴とする減速機用プラネタリギヤ装置。
（２）前記ピニオンシャフトの前記軌道面が形成された部分のうち少なくとも一部分は、その表面層の残留オーステナイト量が１５体積％以上４０体積％以下であることを特徴とする（１）に記載の減速機用プラネタリギヤ装置。
（３）前記ピニオンシャフトには、潤滑穴が形成されていることを特徴とする（１）または（２）に記載の減速機用プラネタリギヤ装置。
【発明の効果】
【０００８】
本発明の減速機用プラネタリギヤ装置によれば、ピニオンシャフトを、高炭素クロム軸受鋼ＳＵＪ２によって構成し、ピニオンシャフトの軸線方向中央部を、その表面層の残留オーステナイト量が１６体積％未満であるとすることで、ピニオンシャフトの全体の塑性変形量が抑制され、動作中において、ピニオンシャフトに設けられている止めピン穴に圧入されているピンが破損しない減速機用プラネタリギヤ装置を提供できる。
【図面の簡単な説明】
【０００９】
【図１】本発明の一実施形態である減速機用プラネタリギヤ装置の斜視図である。
【図２】図１のピニオンシャフト周辺の断面図である。
【図３】ピニオンシャフト及びニードルローラの斜視図である。
【発明を実施するための形態】
【００１０】
本発明に係る減速機用プラネタリギヤ装置の実施の形態を、図面を参照しながら詳細に説明する。
図１に示す減速機用プラネタリギヤ装置は、図示しない軸が挿通されたサンギヤ１と、該サンギヤ１と同心に配されたリングギヤ２と、サンギヤ１及びリングギヤ２に噛み合う複数（図１においては３個）のピニオンギヤ３と、サンギヤ１及びリングギヤ２と同心に配されピニオンギヤ３を回転自在に支持するキャリヤ４と、を備えている。
【００１１】
ピニオンギヤ３の中心には、キャリヤ４に固定されたピニオンシャフト５が挿通されており、また、ピニオンギヤ３の内周面に形成された軌道面とピニオンシャフト５の外周面に形成された軌道面との間には、ニードルローラ６が転動自在に配されていて、これによりピニオンギヤ３はピニオンシャフト５を軸として回転自在とされている。
【００１２】
図２に示すように、ピニオンシャフト５は、その軸方向一端部に形成された止めピン穴５ａにピン８を圧入することで、キャリヤ４に固定されている。また、ピニオンシャフト５の軸方向他端部には、キャリヤギヤ９が形成されており、ニードルローラ６が当接する軸方向中間部には、潤滑性能を向上すべく、油浴からのギヤオイルをくみ上げる潤滑用油穴５ｂが形成されている。
【００１３】
図３に示すように、単列の複数のニードルローラ６は、保持器７によって円周方向に所定の間隔で配置されており、組み込み性が良好なケージアンドローラによって構成されている。
ニードルローラ６としては、日本工業規格に規定された高炭素クロム軸受鋼二種（ＳＵＪ２）や高炭素クロム軸受鋼三種（ＳＵＪ３）が採用されており、ピニオンシャフト５としては、高炭素クロム軸受鋼二種（ＳＵＪ２）が採用されている。
また、保持器７としては、鉄製（クロムモリブデン鋼ＳＣＭ４１５や機械構造用炭素鋼鋼管ＳＴＫＭ１３Ａ）や樹脂製（ポリアミド６６やポリアミド４６）のものが使用され、ピニオンギヤ３は、クロムモリブデン鋼（ＳＣＭ４２０、ＳＣｒ４２０、ＳＮＣＭ４２０）が使用される。
潤滑方式としては、潤滑油をギヤオイルとした油浴潤滑方式とし、油浴極圧剤（ＥＰ剤）を用いている。
【００１４】
ここで、ピニオンシャフトは、高炭素クロム軸受鋼二種（ＳＵＪ２）からなる素材を仕上げ加工に必要な取り代を残した形状寸法に旋削加工した。その後、混合ガス（Ｒｘガス＋プロパンガス＋アンモニアガス）を導入した炉内において８２０〜９００℃の温度で２〜１０時間加熱保持することで、浸炭窒化処理を施した。さらに、焼入れを施した後、引き続き焼戻しを施してもよく、或いは、調質処理を施してから高周波焼入れを施して、表面層の硬さ及び残留オーステナイト量を確保するようにしてもよい。その後、研磨加工によって仕上げ加工を行うことにより、ピニオンシャフト５を製造した。
【００１５】
また、ピニオンシャフト５の軌道面が形成された部分（すなわちニードルローラが接触する部分）のうち軸線方向端部は、その表面層の残留オーステナイト量が１５体積％以上４０体積％以下とされている。１５体積％未満では、表面疲労を緩和するダンパー効果が少なく、ピニオンシャフト５の疲労寿命が低下する。また、４０体積％を超えると、表面硬さを減じてしまうので、耐摩耗性や耐表面疲労性がかえって損なわれる。
【００１６】
さらに、ピニオンシャフト５の軸線方向中央部（すなわち長手方向中央部）は、その表面層の残留オーステナイト量が１６体積％未満とされている。１６体積％を超えると、弾性限が低下し、耐衝撃性が損なわれて割れが発生する虞がある。
【００１７】
ここで、本発明における表面層とは、ころの直径をＤａとすると、ピニオンシャフトの表面からＤａの２％の深さ位置までの部分を意味する。
【００１８】
以上説明したように、減速機用プラネタリギヤ装置によれば、ピニオンシャフト５を、日本工業規格に規定された高炭素クロム軸受鋼ＳＵＪ２によって構成し、ピニオンシャフト５の軸線方向中央部を、その表面層の残留オーステナイト量が１６体積％未満とすることで、ピニオンシャフトの全体の塑性変形量が抑制され、動作中において、ピニオンシャフトに設けられている止めピン穴５aに圧入されているピンが破損しない減速機用プラネタリギヤ装置を提供できる。
【００１９】
なお、本発明は、上述した実施形態に限定されるものでなく、適宜、変更、改良などが可能である。
【産業上の利用可能性】
【００２０】
本発明は、油圧ショベルやクレーン等の建設機械の走行減速機や旋回減速機に使用される減速機用プラネタリギヤ装置に好適である。
【符号の説明】
【００２１】
１  サンギヤ
２  リングギヤ
３  ピニオンギヤ
４  キャリア
５  ピニオンシャフト
６  ニードルローラ
【図１】
2011247389.tif 000003
【図２】
2011247389.tif 000004
【図３】
2011247389.tif 000005